(57)【要約】  本発明は、無機粒子などの基材の表面を金属酸化物でコーティングする方法であって、金属酸化物コーティングの質量基準比表面積の減少が達成される方法に関する。特に、本発明は、酸化アルミニウムを用いた二酸化チタン顔料粒子の表面コーティングに関する。【特許請求の範囲】
【請求項１】
基材上の金属酸化物含有コーティングの質量基準比表面積を減少させる方法であって、溶液中の金属イオンに対するアニオンのモル比を少なくとも３まで増加させることによって、金属イオンと多価アニオンとを含む水溶液から金属酸化物を沈殿させる、前記方法。
【請求項２】
前記基材が無機顔料であることを特徴とする、請求項１記載の方法。
【請求項３】
前記無機顔料が二酸化チタンであることを特徴とする、請求項２記載の方法。
【請求項４】
前記沈殿金属酸化物が酸化アルミニウム、酸化ジルコニウムおよび酸化ケイ素からなる群から選択されることを特徴とする、請求項１から３までのいずれか１項記載の方法。
【請求項５】
前記多価アニオンが硫酸イオン、リン酸イオン、クエン酸イオン、アスコルビン酸イオン、イソアスコルビン酸イオン、およびシュウ酸イオンからなる群から選択されることを特徴とする、請求項１から４までのいずれか１項記載の方法。
【請求項６】
前記金属酸化物が酸化アルミニウムであり、前記アニオンが硫酸イオンであることを特徴とする請求項１から５までのいずれか１項記載の方法。
【請求項７】
金属イオンに対するアニオンのモル比を、好ましくは３〜８に、より好ましくは３．２〜６に、より一層好ましくは３．５〜５に、最も好ましくは４．２に増加させることによって、水溶液から前記金属酸化物を沈殿させることを特徴とする、請求項１から６までのいずれか１項記載の方法。
【発明の詳細な説明】
【技術分野】
【０００１】
発明の属する技術分野
本発明は、無機粒子などの基材の表面を、金属酸化物でコーティングする方法であって、金属酸化物コーティングの質量基準比表面積の減少が達成される方法に関する。特に、本発明は、酸化アルミニウムを用いた二酸化チタン顔料粒子の表面コーティングに関する。
【０００２】
発明の技術的背景
無機粒子、特に無機顔料粒子は、耐磨耗性、表面電荷、分散性、ならびに耐酸性および耐光性などの特定の特性を変更するために表面コーティングされることが多い。したがって、米国特許第２，８８５，３６６号明細書（US 2,885,366）は、ニッケルまたは鉄粉、ガラス繊維または二酸化チタンなどの基材粒子への高密度二酸化ケイ素被膜の適用について記載している。欧州特許出願公開第０１３０２７２号明細書（EP 0 130 272 A1）および米国特許第２７，８１８号明細書（US Re 27,818）は、得られた顔料の特性を調整するために、着色顔料および白色顔料を、様々な酸化物および水酸化物を用いてコーティングすることを開示している。
【０００３】
特に二酸化チタン顔料は、それらの製造方法の過程において、主に無水および／または水性の酸化アルミニウム化合物でコーティングされるが、難溶性アルミニウム化合物でもコーティングされる。このようにして、顔料と残りの成分との相溶性が、使用者の系中で、例えばコーティング中で高められる、すなわち、白色顔料の典型的な特性、例えば分散性、光沢度または不透明度が改善される。
【０００４】
当業者は、アルミニウム酸化物／水酸化物を沈殿させるための様々な方法を特許文献から知っている。米国特許第６，６１６，７４６号明細書（US 6,616,746 B2）は、ｐＨを移動させて酸化アルミニウムを沈殿させる方法であって、アルカリ性ｐＨの水性二酸化チタン懸濁液を使用し、まずアルミン酸ナトリウムを投入し、続いて硫酸をｐＨ５に達するまで加える方法に関する。
【０００５】
米国特許第２７，８１８号明細書（US Re 27,818）は、まず硫酸アルミニウムを投入し、続いて塩基または別のアルカリ性反応物質を用いて中性ｐＨにし、同時に酸化アルミニウムを沈殿させる類似の手順を開示している。
【０００６】
しかしながら、通常、酸化アルミニウムは一定のｐＨで沈殿する。したがって、水溶性アルカリ性アルミニウム化合物および酸性化合物、例えば酸または水溶性の酸性アルミニウム化合物を一定のｐＨで懸濁液に加えて、酸化アルミニウムを沈殿させる。あるいは、水溶性の酸性アルミニウム化合物およびアルカリ性化合物、例えば塩基または水溶性アルカリ性アルミニウム化合物を用いて酸化アルミニウムを沈殿させてもよい。これらの方法の変法は、例えば、欧州特許第１６０３９７８号明細書（EP 1 603 978 B1）および欧州特許第１９８９２６４号明細書（EP 1 989 264 B1）に開示されている。
【０００７】
しかしながら、二酸化チタン顔料の表面を酸化アルミニウム／水酸化物でコーティングする既知の方法は、粒子表面のさらなる改変、例えばＢＥＴによって決定され得る質量基準比表面積の増加、または等電点のシフトにつながる。コーティングの分野では、追加の表面によって、結果的に、分散剤やバインダーなどの添加剤の必要量が増加する。このことは、配合物の追加コストがかかり、配合物を最適化するための自由度を制限するので不利である。
【０００８】
したがって、当該技術分野では、所望の量の酸化アルミニウムを適用できる方法であるにも拘わらず、比表面積や等電点の位置などの特性をさらに独立に制御できる方法が求められている。さらに、分散剤およびバインダーの割合が低いコーティング系が求められている。
【０００９】
発明の課題および簡単な説明
本発明が基づく課題は、基材、特に無機粒子の表面を金属酸化物でコーティングする方法であって、従来技術の方法よりも小さい質量基準比表面積をもたらす方法を提供することである。
【００１０】
この課題は、基材上の金属酸化物含有コーティングの質量基準比表面積を減少させる方法であって、溶液中の金属イオンに対するアニオンのモル比を少なくとも３まで増加させることによって、金属イオンと多価アニオンとを含む水溶液から金属酸化物を沈殿させる方法によって解決される。
【００１１】
本発明の他の有利な実施形態は従属請求項に記載されている。
【００１２】
発明の詳細な説明
μｍ等でのサイズ、質量％または体積％での濃度、ｐＨ等に関して以下に開示されるすべての値は、当業者に知られているような測定誤差の範囲内の値をすべて含むものとして理解されるべきである。
【００１３】
本明細書で使用される「金属酸化物」は、純粋な金属酸化物相と、対応するすべての水酸化物または水含有金属酸化物相との両方に関する。
【００１４】
様々な水溶性の前駆体化合物からの酸化アルミニウムなどの金属酸化物の沈殿は、一般に自発的かつ完全に進行する。特に、二酸化チタン顔料を製造する場合、最初に沈殿した水を含む金属酸化物化合物は、懸濁フィルターペーストを乾燥させ、粉砕し、無水金属酸化物に化学量論的に近似させるなどの後の処理工程の間に脱水される。
【００１５】
本発明の範囲内の研究は、沈殿した金属酸化物のいくつかの表面特性、例えば、比表面積または等電点（ＩＥＰ）が沈殿の間、懸濁液中の多価アニオンの存在によって影響されることを示した。適切なアニオンとしては、硫酸イオン、リン酸イオン、クエン酸イオン、アスコルビン酸イオン、イソアスコルビン酸イオンおよびシュウ酸イオンが挙げられるが、これらに限定されない。本発明によって使用されるこれらの多価アニオンは、以下において「沈殿添加剤」とも呼ばれる。特に、沈殿した金属酸化物の性質は、本発明により沈殿させるべき金属イオンに対する懸濁液中に存在するアニオンの定量比を通して制御され得る。
【００１６】
理論により拘束されないが、アニオンは濃度に依存してキレート配位子として作用し、その結果、金属酸化物の沈殿は、濃縮の中間生成物としての多核クラスターを安定化することによって進行すると考えられる。したがって、所望の金属酸化物への最終的な濃縮は、平均して、基材が（例えば、分散した粒子として）浮遊している液相上でよりも、基材表面（例えば、粒子表面）上でより頻繁に進行し、その後にはじめて酸化物は基材表面または粒子表面に移動する。このようにして、同じ組成について表面上の質量基準比表面積がより小さい、金属酸化物層の改善された表面がもたらされる。同時に、金属酸化物がコーティングされた基材表面の等電点（ＩＥＰ）のｐＨは、純粋な金属酸化物のＩＥＰに向かってシフトする。
【００１７】
本発明による方法は、水溶液から基材表面上への金属酸化物の沈殿に適用可能である。アルミニウム、ジルコニウム、およびケイ素の金属酸化物が特に適している。適切な多価アニオンとしては、硫酸イオン、リン酸イオン、クエン酸イオン、アスコルビン酸イオン、イソアスコルビン酸イオンおよびシュウ酸イオンが挙げられるが、これらに限定されない。
【００１８】
基材は好ましくは無機粒子である。好適な無機粒子は、白色顔料、例えば、二酸化チタン（Ｃ．Ｉ．ピグメントホワイト６）、ジンクホワイト、加鉛酸化亜鉛；硫化亜鉛、リトポン；黒色顔料、例えば、酸化鉄ブラック（Ｃ．Ｉ．ピグメントブラック１１）、鉄マンガンブラック、スピネルブラック（Ｃ．Ｉ．ピグメントブラック２７）；カーボンブラック（Ｃ．Ｉ．ピグメントブラック７）；着色顔料、例えば、酸化クロム、酸化クロム水和物グリーン；クロムグリーン（Ｃ．Ｉ．ピグメントグリーン４８）；コバルトグリーン（Ｃ．Ｉ．ピグメントグリーン５０）；ウルトラマリングリーン；コバルトブルー（Ｃ．Ｉ．ピグメントブルー２８および３６；Ｃ．Ｉ．ピグメントブルー７２）；ウルトラマリンブルー；マンガンブルー；ウルトラマリンバイオレット；コバルトおよびマンガンバイオレット；酸化鉄レッド（Ｃ．Ｉ．ピグメントレッド１０１）；カドミウムスルホセレン化物（Ｃ．Ｉ．ピグメントレッド１０８）；硫化セリウム（Ｃ．Ｉ．ピグメントレッド２６５）；モリブデンレッド（Ｃ．Ｉ．ピグメントレッド１０４）；ウルトラマリンレッド；酸化鉄ブラウン（Ｃ．Ｉ．ピグメントブラウン６および７）、混合ブラウン、スピネルおよびコランダム相（Ｃ．Ｉ．ピグメントブラウン２９、３１、３３、３４、３５、３７、３９および４０）、クロムチタンイエロー（Ｃ．Ｉ．ピグメントブラウン２４）、クロムオレンジ；硫化セリウム（Ｃ．Ｉ．ピグメントオレンジ７５）；酸化鉄イエロー（Ｃ．Ｉ．ピグメントイエロー４２）；ニッケルチタンイエロー（Ｃ．Ｉ．ピグメントイエロー５３；Ｃ．Ｉ．ピグメントイエロー１５７、１５８、１５９、１６０、１６１、１６２、１６３、１６４および１８９）；クロムチタンイエロー；スピネル相（Ｃ．Ｉ．ピグメントイエロー１１９）；硫化カドミウムおよび硫化カドミウム亜鉛（Ｃ．Ｉ．ピグメントイエロー３７および３５）；クロムイエロー（Ｃ．Ｉ．ピグメントイエロー３４）、およびビスマスバナデート（Ｃ．Ｉ．ピグメントイエロー１８４）からなる群から選択される無機顔料であり得る。
【００１９】
さらに、無機顔料は、従来から硫化亜鉛、天然および沈降チョークなどの充填剤として使用されており、硫酸バリウムは基材としても使用され得る。
【００２０】
好ましくは、無機顔料は、炭酸マグネシウム、硫酸バリウム、二酸化チタン、酸化亜鉛、硫化亜鉛、ハンタイト、鉛白、リトポン、クリストバライト、チャイナクレー、およびそれらの混合物からなる群から選択される。二酸化チタンは、その顔料特性とその高いモース硬度のために、本明細書に開示されるすべての基材の中で最も好ましい。二酸化チタンは、ルチル型、アナターゼ型またはブルッカイト型の結晶構造であっていてよく、通常は、ルチル型またはアナターゼ型の結晶構造である。ルチル型は、アナターゼ型に比べて光分解触媒活性が低いため、特に適している。
【００２１】
特定の実施形態では、本発明は、１ｍｍ未満の好ましい粒径を有する無機粒子の水性懸濁液から進行する。好ましくは、これらの粒子は、０．１〜５μｍ、より好ましくは０．２〜０．４μｍのサイズを有する。懸濁液は好ましくは約２００ｇ／ｌ〜８００ｇ／ｌ、特に３００ｇ／ｌ〜５００ｇ／ｌの固形分を有する。任意で、通常の分散剤が含有され得る。
【００２２】
本発明による表面コーティングの前に、ＳｉＯ２、ＺｒＯ２、ＴｉＯ２、ＳｎＯ２、Ａｌ２Ｏ３、Ｐ２Ｏ５等の他の無機酸化物のうち１つ以上の層が、任意で混合剤および／または共沈殿で、粒子表面に適用されていてもよい。
【００２３】
選択された金属イオンおよび選択されたアニオンが懸濁液に添加される。選択された金属イオンは、好ましくは、沈殿させるべき金属酸化物の前駆体化合物の水溶液の形で添加される。アニオンは、対応する塩の水溶液の形でおよび／または対応する酸として添加される。また、それらは金属酸化物の前駆体化合物に既に含有されていてよい。適切な化合物は従来技術で知られている。特に二酸化チタンの表面処理の場合、一般的に使用される化合物は本発明による方法で使用され得る。
【００２４】
例えば、酸化アルミニウムが硫酸イオンの存在下で沈殿する場合、硫酸アルミニウム溶液またはアルミン酸ナトリウム溶液が酸化アルミニウムの前駆体化合物として使用され得る。本発明に必要とされる懸濁液中のアニオン濃度を達成可能にするのに適した化合物としては、例えば可溶性硫酸塩、例えば硫酸アルミニウム、硫酸ナトリウム、および硫酸が挙げられる。
【００２５】
ｐＨ制御を含む沈殿の実施は、しっかりと確立された通常の手順で行う。
【００２６】
本発明によれば、多価アニオンとしては、例えば硫酸イオン、リン酸イオン、クエン酸イオン、アスコルビン酸イオン、イソアスコルビン酸イオンおよびシュウ酸イオンが適している。硫酸イオンが好ましくは使用される。沈殿させるべき金属酸化物は、好ましくはアルミニウム、ジルコニウム、およびケイ素の酸化物である。特定の実施形態では、酸化アルミニウムは、硫酸イオンの存在下で二酸化チタン粒子の表面上に沈殿する。
【００２７】
原則として、二酸化チタン顔料粒子の表面処理時に硫酸イオンの存在下で酸化アルミニウムを沈殿させることは従来から知られている。しかしながら、前駆体化合物として硫酸アルミニウムを用い、ｐＨ制御のために例えばＮａＯＨを使用する公知の方法では、反応中に存在する硫酸イオンのモル比は、Ａｌ２Ｏ３に対して３よりも小さい。今日まで、沈殿した酸化アルミニウムの比表面積（ＢＥＴ）、ひいては表面処理される二酸化チタン粒子の比表面積を、沈殿の間の、懸濁液におけるアルミニウムイオンに対する硫酸イオンのモル比を通して制御できることは知られていなかった。
【００２８】
したがって、金属酸化物は、好ましくは金属イオンに対するアニオンのモル比を３〜８に、より好ましくは３．２〜６に、さらに一層好ましくは３．５〜５に、最も好ましくは４．２に増加させることによって水溶液から沈殿する。
【００２９】
また、本発明は、その他の点では組成をほぼ変えること無く、粒子の等電点（ＩＥＰ）は選択的にシフトさせることができることを教示している。例えば、酸化アルミニウムがコーティングされた二酸化チタン顔料のＩＥＰは、ＳＯ４／Ａｌ２Ｏ３モル比を増加させることによってより高い値にシフトし、通常のコーティング材料に分散した顔料粒子の静電安定化が改善されるという利点がある。
【００３０】
実施例
本発明は、以下の実施例によってより詳細に説明されるが、それによって本発明の範囲を限定するものではない。
【００３１】
実施例Ａ１
１リットル当たり０．４５ｋｇの二酸化チタン濃度を有する、硫酸法により得られた二酸化チタン粒子の水懸濁液を、サンドミルし、続いて１リットル当たり０．３５ｋｇの二酸化チタン濃度に希釈し、６０℃で温度制御し、ＮａＯＨでｐＨを約１０に調整した。その後、３０分かけて、硫酸アルミニウム水溶液（濃度１０７ｇ／Ｌ、Ａｌ２Ｏ３換算）を、ＴｉＯ２を基準としてＡｌ２Ｏ３換算で２．７質量％の量で添加した。続いて４５分かけて、３０％ＮａＯＨを、ｐＨが約４になるような量で撹拌しながら加えた。さらに１２０分撹拌した後、ＮａＯＨでｐＨを７．６に調整した。
【００３２】
その後、粒子を懸濁液から分離し、洗浄し、１６０℃で乾燥させ、スチームミルで微粉化し、比表面積（ＢＥＴ）および等電点（ＩＥＰ）をｐＨの関数として決定した。測定値を第１表に示す。
【００３３】
実施例Ａ２
実施例Ａ１と同様であるが、６０℃で温度制御し、ｐＨを１０に調整した後、装入物にさらに、二酸化チタン１ｋｇ当たり０．５モルのＮａ２ＳＯ４を加えた。
【表１】
2019505634.tif 000002
【００３４】
実施例Ｂ１
実施例Ａ１と同様に調製し、サンドミルし、ｐＨ１０に調整した二酸化チタン懸濁液を用いて方法を開始する。その後、硫酸アルミニウム水溶液（濃度１０７ｇ／Ｌ、Ａｌ２Ｏ３換算）および水酸化ナトリウムを、同時に、約４の一定のｐＨが得られる量で９０分間かけて撹拌しながら加えた（固定ｐＨ処理）。さらに１２０分撹拌した後、前述と同様にｐＨを７．６に調整した。
【００３５】
その後、粒子を懸濁液から分離し、洗浄し、１６０℃で乾燥させ、スチームミルで微粉化し、比表面積（ＢＥＴ）および等電点（ＩＥＰ）をｐＨの関数として決定した。測定値を第２表に示す。
【００３６】
実施例Ｂ２
実施例Ｂ１と同様であるが、６０℃で温度制御し、ｐＨを１０に調整した後、さらに二酸化チタン１ｋｇ当たり０．５モルのＮａ２ＳＯ４を加えた。
【表２】
2019505634.tif 000003
【００３７】
結論
実施例は、溶液中で沈殿させるべき金属（アルミニウム）イオンに対するアニオン（硫酸イオン）のモル比を増やすことで、質量基準比表面積（コーティングされた粒子のＢＥＴ）を減少させ、したがってよりコンパクトなコーティングをもたらすことを示している。このことは等電点（ＩＥＰ）の決定値からも導き出すことができる。ＳＯ４／Ａｌ２Ｏ３のモル比が高くなり、ＢＥＴ値が下がるにつれて、等電点のｐＨが上昇し、したがって純粋なＡｌ２Ｏ３表面の等電点のｐＨ（ｐＨ約９）に近づく。値が９より小さいと、粒子の表面に未被覆ＴｉＯ２の領域がまだ存在している（ｐＨ約６でのＩＥＰ）と結論付けることができる。
【国際調査報告】
2019505634.tif 000004
2019505634.tif 000005